СПОСОБ ИЗГОТОВЛЕНИЯ ПЕНОСТЕКЛА
METHOD OF FOAM GLASS PRODUCTION

Изобретение касается производства пеностекла.
Известен способ изготовления пеностекла, включающий подготовку стекломатериала (стеклобоя) и измельчение природного перлита, укладку их в форму, термообработку, отжиг, охлаждение [1].
Задачей изобретения является получение пеностекла с равномерно распределенными порами.
Технический результат достигается тем, что по способу изготовления пеностекла, включающему подготовку стекломатериала и измельчение природного перлита, укладку их в форму, термообработку, отжиг, охлаждение, в качестве стекломатериала используют стеклянные шарики диаметром 1-2 мм, а измельченный природный перлит закладывают в пустоты между ними.
Стеклянные шарики, выработанные, например, на автоматической установке АСШ, укладывают в форму. Природный перлит измельчают, например, в шаровой мельнице и пропускают через сетку № 014. Измельченный природный перлит укладывают в пустоты между шариками, например, путем засыпания его в форму с шариками при ее вибрации. Форму помещают в электропечь, где проводят термообработку. Температуру (в интервале 850-1100°С) и продолжительность обработки подбирают в каждом случае конкретно, исходя из размеров и состава стекла, из которого изготовлены шарики. После термообработки проводят отжиг пеностекла и его охлаждение.
Способ обеспечивает равномерное распределение пор (в пустотах между стеклянными шариками) в пеностекле.
Источники информации
1. RU 2291845 С2, 2006.